(57)【要約】【課題】銅管の外径がΦ１０ｍｍ以下であり、曲げピッチが４０ｍｍ以下であっても、ヘアピン曲げ部のしわが抑制された小径ヘアピン曲げ銅管と、その銅管のヘアピン曲げ加工方法を提供することを目的とする。【解決手段】銅管１  のヘアピン曲げ部２  において、銅管直線部から各々円弧状に立ち上がる二つの曲げ部分２ａ、２ｂの内、ヘアピン曲げ加工が終了される側である曲げ部分２ｂの平均曲げ半径Ｒ０を、ヘアピン曲げ加工が開始される側である曲げ部分２ａの平均曲げ半径Ｒｉよりも大きくし、ヘアピン曲げ部のしわを抑制する。【選択図】    図１
2004322141.tif 000002
【特許請求の範囲】
【請求項１】
銅管のヘアピン曲げ部分において銅管直線部から各々円弧状に立ち上がる二つの曲げ部分の内、ヘアピン曲げ加工が終了される側であるいずれかの曲げ部分の平均曲げ半径が、ヘアピン曲げ加工が開始される側である他方の曲げ部分の平均曲げ半径よりも大きいことを特徴とするヘアピン曲げ銅管。
【請求項２】
前記略平行な銅管同士の軸心間距離が４０ｍｍ以下で、銅管の外径がΦ１０ｍｍ以下である請求項１に記載のヘアピン曲げ銅管。
【請求項３】
前記銅管が耐力１００ＭＰａ以上の高強度銅管である請求項１または２に記載のヘアピン曲げ銅管。
【請求項４】
銅管をヘアピン曲げ加工する方法であって、銅管のヘアピン曲げ部分において銅管直線部から各々円弧状に立ち上がる二つの曲げ部分の内、ヘアピン曲げ加工が終了される側の曲げ部分の平均曲げ半径を、ヘアピン曲げ加工が開始される側の曲げ部分の平均曲げ半径よりも大きくして、ヘアピン曲げ加工を行なうことを特徴とする銅管のヘアピン曲げ加工方法。
【請求項５】
前記略平行な銅管同士の軸心間距離が４０ｍｍ以下で、銅管の外径がΦ１０ｍｍ以下である請求項４に記載の銅管のヘアピン曲げ加工方法。
【請求項６】
前記銅管が耐力１００ＭＰａ以上の高強度銅管である請求項４または５に記載の銅管のヘアピン曲げ加工方法。
【発明の詳細な説明】
【０００１】
【発明の属する技術分野】
本発明は、小径で、かつ略平行な銅管同士の軸心間距離が小さいヘアピン曲げ銅管および銅管のヘアピン曲げ加工方法に関するものである。
【０００２】
【従来の技術】
近年、地球温暖化防止など環境への負荷低減を目的として、エアコン等において、小型化、軽量化および伝熱性能向上に対する要求が高まり、これに用いる銅管に対しても、薄肉化、小型化、熱交換能の向上が要求されている。銅管の熱交換能向上の代表例は内面溝付管であり、内面が平滑な管に対して、内面に螺旋状の複数の平行溝を形成し、熱交換能を向上している。
【０００３】
この他、銅管熱交換能の向上の手段としては、熱交換フィンを貫通している伝熱管としての銅管同士の間隔を狭めて、小ピッチ化する方法がある。これは、銅管同士の間隔を小ピッチ化することで、伝熱管の密度を高くし、熱交換フィンの熱交換能を増大させるものである。
【０００４】
図６  に、これら銅管熱交換器の一例を斜視図で示す通り、熱交換器１０の伝熱管として用いられる銅管は、略平行な銅管１  同士を、ヘアピン曲げ（Ｕ字曲げ）  と呼ばれる半円形の円弧状曲げ部分２  で一体につなぐ、ヘアピン曲げ銅管から構成される。
【０００５】
このようなヘアピン曲げ銅管は、直線状の銅管をヘアピン曲げ加工して製作されることが公知である  （例えば特許文献１参照）  。このヘアピン曲げは、例えば後述する図４  （ａ）  に示すような回転引き曲げ法によって、銅管１  内に球頭の首振り式心金５  を設けた中子４  を挿入した上で、曲げ中心半径Ｒ  を一定とした１８０  °の曲げ加工によって行なわれる。
【０００６】
【特許文献１】
特開２００２−２２４７５６  号公報、（第１  〜２  頁、図６  ）
【０００７】
しかし、前記小ピッチ化の際、ヘアピン曲げ銅管の略平行な銅管直線部同士の軸心間距離ｔ  （以下曲げピッチとも言う）を小さくすると、上記ヘアピン曲げ加工の際に、ヘアピン曲げ部分（  曲げ内側部分）  に、破断やしわ、あるいは断面変形などの形状不良が発生しやすくなる。この傾向は、銅管を薄肉化した場合にも大きくなることも知られている（例えば非特許文献１参照）。また、同じ曲げ加工度Ｒ／Ｄ  （曲げ中心半径Ｒ  ／管肉厚中心直径Ｄ  ）、同じ径厚比（管肉厚中心直径Ｄ／管肉厚ｔ）で比較すると、外径Ｄ  が小さい方がしわが大きく発生しやすいことが知られている。
【０００８】
【非特許文献１】
銅と銅合金、ｖｏｌ．４１（２００２）（第５４〜５８頁）
【０００９】
上記しわなどの形状不良は、外見上の問題とともに、フィンの組み立て不良の原因となる。すなわち、ヘアピン曲げ銅管は、銅管の直線部分を熱交換フィン上に開けられた穴に挿入して、伝熱管として組み立てられる。しかし、銅管のヘアピン曲げ部分  （曲げ内側部分）  にしわや断面変形のある場合、銅管のヘアピン曲げ加工部近傍まで熱交換フィンを挿入することが不可能となる。また、しわが大きい場合、銅管の内径が変化し、内部を通過する冷媒や熱媒の流通に影響して、エアコン等における小型化、軽量化および伝熱性能向上へ悪影響を与える。
【００１０】
一般に、曲げ加工時の破断については、曲げ中心半径Ｒ  と管径Ｄ  の比（ε＝Ｄ  ／２Ｒ）でおおむね定まることが知られている。また、上記しわなどの形状不良の１つの原因は、銅管素材に加わる圧縮応力σが増大した場合に起きると言われている。この圧縮応力σは、曲げ中心半径Ｒ  と管径Ｄ  の比（ε＝Ｄ  ／２Ｒ）で定まり、この圧縮応力σに対するしわの発生しやすさは、管の径厚比Ｄ／ｔ  に依存することが知られている。
【００１１】
したがって、しわや断面変形を防ぐ方法として、このＤ  とＲ  およびｔを最適化して、この圧縮応力σを抑制することが、これまでの実際のヘアピン曲げ加工で行われて来た。また、曲げ加工の際、管軸方向に張力を加えることでしわを抑制する方法も一般に知られているが、この際、破断が生じやすくなり、また断面が変形するなどの問題がある。
【００１２】
【発明が解決しようとする課題】
しかし、前記Ｄ  、Ｒ  、ｔ  などの調整で破断やしわを抑制する方法は、結果的に製品形状を制限することになる。つまり、断面形状が同じで小ピッチの製品（製品の小型化）や、逆により薄肉の素管を用いて外観は同じ製品（製品の軽量化）を得ること等は不可能といえる。このため、より小ピッチ、薄肉の製品を得るための加工方法の開発が望まれていた。
【００１３】
特に小径管の場合には、同一曲げ加工度Ｒ／Ｄ  、径厚比条件Ｄ／ｔ  で比較して、しわが発生しやすく、このような加工方法の開発が急務であった。また、製品薄肉化達成のために銅管素材の高強度化も検討されているが、この際、加工性が劣化し、このような破断、しわなどの形状不良が生じやすいことが問題になる。これを補うという面でも、破断しわの生じにくい加工方法が望まれている。
【００１４】
本発明は、この様な事情に着目してなされたものであって、その目的は、特に銅管の外径がΦ１０ｍｍ以下であり、曲げピッチが４０ｍｍ以下であっても、ヘアピン曲げ部のしわが抑制された小径ヘアピン曲げ銅管と、その銅管のヘアピン曲げ加工方法を提供しようとするものである。
【００１５】
【課題を解決するための手段】
この目的を達成するために、本発明ヘアピン曲げ銅管の要旨は、特に、略平行な銅管同士の軸心間距離が４０ｍｍ以下で、銅管の外径がΦ１０ｍｍ以下であるような、ヘアピン曲げ銅管であって、銅管のヘアピン曲げ部分において銅管直線部から各々円弧状に立ち上がる二つの曲げ部分の内、ヘアピン曲げ加工が終了される側であるいずれかの曲げ部分の平均曲げ半径が、ヘアピン曲げ加工が開始される側である他方の曲げ部分の平均曲げ半径よりも大きいことである。
【００１６】
また、上記目的を達成するために、本発明銅管のヘアピン曲げ加工方法の要旨は、特に、銅管の外径がΦ１０ｍｍ以下である銅管を、略平行な銅管同士の軸心間距離が４０ｍｍ以下に、ヘアピン曲げ加工する方法であって、銅管をヘアピン曲げ加工する方法であって、銅管のヘアピン曲げ部分において銅管直線部から各々円弧状に立ち上がる二つの曲げ部分の内、ヘアピン曲げ加工が終了される側の曲げ部分の平均曲げ半径を、ヘアピン曲げ加工が開始される側の曲げ部分の平均曲げ半径よりも大きくして、ヘアピン曲げ加工を行なうことである。
【００１７】
【発明の実施の形態】
本発明では、図１  に正面図で示すようなヘアピン曲げ銅管において、銅管１  のヘアピン曲げ部分２  において銅管直線部１ａ、１ｂから各々円弧状に立ち上がる二つの曲げ部分２ａ、２ｂの内、ヘアピン曲げ加工が終了される側である曲げ部分２ｂの平均曲げ半径Ｒ０を、ヘアピン曲げ加工が開始される側である他方の曲げ部分２ａの平均曲げ半径Ｒｉよりも大きくする。
【００１８】
なお、図１  において、ｔ  はヘアピン曲げ銅管の略平行な銅管直線部同士の軸心間距離（曲げピッチ）、Ｄ  は銅管外径である。そして、図１  に記載した矢印方向に、銅管は曲げ加工される（  以下の図２  でも同様）  。
【００１９】
先ず、銅管のヘアピン曲げ部分  （曲げ内側部分）  にしわが発生する機構について、以下に具体的に説明する。図４（ａ）に断面図で示した回転引き曲げ法など、銅管をヘアピン曲げ加工する場合には、ヘアピン曲げ部において、銅管の曲げ角度の小さい部分と、曲げ角度が大きい部分とが必然的に生じる。
【００２０】
このヘアピン曲げ部における、銅管の曲げ角度の小さい部分と、曲げ角度が大きい部分とを、図２  （ａ）  、（ｂ）  に示す。図２  （ａ）  、（ｂ）  では、銅管１  のヘアピン曲げ部分２  において、銅管直線部１ａ、１ｂから各々円弧状に立ち上がる、この二つの曲げ部分を、ヘアピン曲げの経過に応じて示している。
【００２１】
先ず、図２  （ａ）  のように、ヘアピン曲げの初期乃至前半には、ヘアピン曲げ加工が開始される側の曲げ部分２ａが生じる。この曲げ部分２ａの曲げ角度θは、直管状の０  °（  曲げ前の角度）  から直角状の９０°程度までの曲げ角度となり、曲げ角度θは比較的小さい条件となる。
【００２２】
これに対して、図２  （ｂ）  のように、ヘアピン曲げの終わり乃至後期には、上記曲げ部分２ａに次いで、ヘアピン曲げ加工が終了される側の曲げ部分２ｂが生じる。この曲げ部分２ｂの曲げ角度θは、前記直角状の９０°程度からヘアピン曲げの１８０  °（  曲げ終了の角度）  までの曲げ角度となり、曲げ角度θは比較的大きくなる。即ち、ヘアピン曲げ部において、曲げの初期乃至前半から曲げの終わり乃至後期に行くに従い、曲げ角度は大きくなる。
【００２３】
この銅管の曲げ角度の違いによる、銅管の曲げ内側部分３  に与えるひずみ量への影響を図３  に示す。図３  は、ヘアピン曲げ加工終了後のヘアピン曲げ銅管について、曲げ最外側表面に生じる管軸方向のひずみ量  （縦軸：  最大主ひずみ量ε）  とヘアピン曲げの特定部分の位置φ  （横軸：ＤＥＧ）  との関係をＦＥＭ  解析によって求めたものである。図３  の横軸において、曲げ終了側端部位置を０ＤＥＧ．  、曲げ開始側端部位置を１８０ＤＥＧ．  としている。図３  において、３  種類の曲線は、Ｒ（銅管ヘアピン曲げ中心半径）  とＤ（銅管外径）  との比Ｒ／Ｄ  が、丸印の曲線は１．２  、三角印の曲線は１．５  、四角印の曲線は２．０  のものである。
【００２４】
図３  によれば、各曲線とも、位置φの小さい領域  （曲げ角度θが大きい、ヘアピン曲げ加工が終了される側の曲げ部分２ｂ）  ほど、銅管に生じるひずみ量が大きくなる。一方、ヘアピン曲げ加工が開始される側  （位置φの大きい領域、曲げ角度θが小さいヘアピン曲げ加工が開始される側の曲げ部分２ａ）  では、銅管の曲げ内側部分３  に生じるひずみ量は小さい。
【００２５】
このことから、位置φの小さい領域、即ち、曲げ角度θが大きい、ヘアピン曲げ加工が終了される側の曲げ部分２ｂほど、銅管  （曲げ内側部分３  を含めて）  に生じるひずみ量が大きくなる。したがって、ヘアピン曲げ加工が終了される側の曲げ部分２ｂほど、曲げ内側部分３  に、破断やしわＡ  が生じやすい。これに対して位置φの大きい領域、即ち、ヘアピン曲げ加工が開始される側の曲げ部分２ａでは曲げ角度θが小さく、せん断変形の影響で銅管に加わるひずみ量が低減できる。即ち、曲げ角度が大きくなるにつれて、このひずみ量低減効果が小さくなり、ヘアピン曲げ加工が終了される側の曲げ部分２ｂほど、曲げ内側部分３  に、破断やしわが生じやすいことに起因している。また、解析結果からも分かるように、銅管の曲げ角度の違いによる、せん断変形の影響は、比較的曲げ加工度Ｒ／Ｄ  が小さいほど顕著になる。
【００２６】
前記した従来のヘアピン曲げ加工方法では、曲げ中心半径Ｒ  を一定として、このＲ  が一定な半円状のヘアピン曲げ部を形成する。このため、上記したしわの発生機構からして、このような銅管の曲げ角度の違いによる、せん断変形の影響を解消できない。すなわち、ヘアピン曲げ加工時に、破断、しわなどの成形不良が発生する条件であっても、曲げ開始側領域に発生するひずみ量（および応力）は小さく、成形不良の発生に対して常に余裕がある状態で成形されていることになる。
【００２７】
これに対し、本発明のように、前記図１  に示す、ヘアピン曲げの終わり乃至後期である、銅管の曲げ角度θが大きい銅管曲げ部分２ｂの平均曲げ半径Ｒ０を大きくすることで、曲げ加工の際に、銅管に加わるひずみ量を曲げ周方向に平均化できる。すなわち、破断、しわなどの成形不良の発生しやすい曲げ終了側の曲げ半径を大きくすることで、成形不良を回避できる。そしてし、成形余裕度のある曲げ開始側の曲げ半径を小さくすることで、曲げピッチを減少させることが可能になる。
【００２８】
この銅管曲げ部分２ｂの平均曲げ半径Ｒ０を大きくする目安として、曲げ加工部全体の平均曲げ半径Ｒａｖｅに対して、ヘアピン曲げ加工が開始される側（φの大きい領域）の平均曲げ半径Ｒｉと曲げ加工終了側（φの小さい領域）の平均曲げ半径Ｒｏの和が同等以下であり（Ｒａｖｅ．≧Ｒｏ＋Ｒｉ）  、かつ、Ｒｉ＜Ｒｏのように選定する。
これによって、後述する通り、媒体の流通や熱交換能などに影響を与えることなく、ヘアピン曲げ加工の際の、破断、しわなどの形状不良を発生しにくくすること、また、しわや断面変形が発生した場合に、その程度を軽くすることが可能煮にある。特にしわが発生しやすい銅管の外径Ｄ  がΦ１０ｍｍ以下で、曲げピッチｔ  が４０ｍｍ以下の条件や、加工性に劣る高強度銅管、内面溝付管でその効果は顕著である。
【００２９】
以下に、本発明の具体的な実施態様について説明する。
先ず、前提として、本発明では、例えば後述する図５（ｂ）に示す、曲げ中心半径Ｒ  を一定としてヘアピン曲げ加工された従来の銅管のように、ヘアピン曲げ部は曲げ中心半径Ｒ  が一定な半円状  （円弧状）  とはならない。即ち、前記図１  に示すように、本発明銅管のヘアピン曲げ部２  は、ヘアピン曲げの終わり乃至後期である銅管曲げ部分２ｂの平均曲げ半径Ｒ０が大きく、ヘアピン曲げ加工が開始される側である銅管曲げ部分２ａの平均曲げ半径Ｒｉが小さい、言わば歪な半円状  （円弧状）  となる。
【００３０】
このように、本発明銅管のように、平均曲げ半径が異なるヘアピン曲げ部を有していても、急激な形状変化はなく、内部を通過する冷媒や熱媒の流通には何ら影響はなく、エアコン等において、小型化、軽量化および伝熱性能向上への悪影響は一切ない。そして、却って、しわの発生の抑制による、銅管内部を通過する冷媒や熱媒の流通への悪影響が無くなる効果により、エアコン等において小型化、軽量化および伝熱性能の向上が図れる利点が大きい。また、従来曲げ加工方法に比べて破断、しわが生じにくいことから、より小ピッチでの曲げ加工が可能となり、これによって製品の小型化、軽量化が図れる。
【００３１】
この点、従来の曲げ中心半径Ｒ  を一定とした銅管のヘアピン曲げ部でしわが発生した場合、このしわによる銅管の内径変化によって、却って、内部を通過する冷媒や熱媒の流通に影響がある。この影響は、内面が平滑な管でも大きいが、内面に螺旋状の複数の平行溝を設けた内面溝付管などではより大きくなり、エアコン等としての、薄肉化、小型化、熱交換能の向上への悪影響が不可避である。
【００３２】
本発明において、前記図１  に示す、銅管曲げ部分２ｂの平均曲げ半径Ｒ０を、銅管曲げ部分２ａの平均曲げ半径Ｒｉよりも大きくする程度は、ヘアピン曲げ部分の設計形状からの従来の曲げ中心半径Ｒ  を土台とし、その下限は、曲げ加工の際に、銅管曲げ部分２ｂの曲げ内側部分３  に発生する破断やしわを抑えることができる最小限の値から選択する。
【００３３】
但し、銅管曲げ部分２ｂの平均曲げ半径Ｒ０を、銅管曲げ部分２ａの平均曲げ半径Ｒｉよりもあまり大きくしすぎると、フィンを曲げ加工部近傍まで挿入することが困難になるという問題が生じる。このことから、Ｒｏの上限は、これに影響しない範囲で選択することが望ましい。
【００３４】
一方、銅管曲げ部分２ａの平均曲げ半径Ｒｉは、ヘアピン曲げ部分の設計されるスパンなどの大きさや形状からくる、従来の均一な曲げ中心半径Ｒａｖｅ．  を土台とし、上記銅管曲げ部分２ｂの平均曲げ半径Ｒ０との関係で定まる。
【００３５】
銅管曲げ部分２ａの曲げ半径Ｒｉや、銅管曲げ部分２ｂの曲げ半径Ｒ０を、各々平均とした理由は、各々の曲げ部分の円弧方向の各部分に渡って、ＲｉやＲ０が一定の値とならずとも良いからである。即ち、各々の曲げ部分の円弧方向の各部分に渡って、ＲｉやＲ０は、曲げ加工や形状設計の都合で、上記ＲｉやＲ０の本発明効果を発揮する許容範囲内で、適宜変化しても良いからである。
【００３６】
なお、以上の説明は、主として、銅管の外径がΦ１０ｍｍ以下である銅管を、略平行な銅管同士の軸心間距離が４０ｍｍ以下とするヘアピン曲げ銅管を対象にしたが、これより、銅管の外径や略平行な銅管同士の軸心間距離が大きい銅管に対しても、本発明は同様の効果を発揮でき、適用できる。ただ、このような銅管では、製品に要求される軽量化、小型化要求が小さく、前記した従来技術（Ｄ  、Ｒ  、ｔの調整）で十分対応できることが多く、本発明を適用する意味は少ない。
【００３７】
本発明が対象とする銅管は、冷凍機、空調機の配管などに汎用されている、直通管、内面溝付き管、外面溝付き管、内外面溝付き管などが主たる対象となる。このため、本発明では、銅管自体の製造工程は、これら銅管の通常の製造方法と同じである。即ち、先ず、主としてりん脱酸銅などの純銅を溶解、鋳造後、熱間押出によって素管とする。この押出素管を、前記中間焼鈍を含む、レデューサ等の冷間圧延、抽伸、引き抜き、延伸、などを適宜組み合わせた冷間加工を行なって、銅管となし、仕上げ焼鈍して製品銅管とする。なお、内面や外面に溝が付いた銅管の場合には、上記冷間加工後、あるいは冷間加工途中に、必要により再度中間焼鈍  （部分焼鈍を含む）  が施された上で内面や外面に溝が加工され、その後仕上げ焼鈍して製品銅管とする。製品銅管の形態はコイル状であっても、管状であっても良い。
【００３８】
本発明ヘアピン曲げ銅管に用いられる銅管材料は、耐力、加工性が高く、熱伝導も大きい、従来からこの種用途に汎用されているような、規格純銅又は銅合金、調質材が適用される。言い換えると、本発明では特殊な銅合金を適用する必要は無い。例えば、純銅としては、無酸素銅、タフピッチ銅、脱酸銅などが例示される。ただ、この中でも、冷凍機、空調機の配管などに汎用されているりん脱酸銅が銅管材料として好ましい。りん脱酸銅としては、伸銅品のＪＩＳ  規格に化学成分が規定される、Ｃ１２０１  のりん脱酸銅１Ａ種  （Ｐ：０．００４  〜０．０１５  質量％  、Ｃｕ：９９．９０質量％  以上）  、１２２０のりん脱酸銅１Ｂ種（Ｐ：０．０１５〜０．０４０  質量％  、Ｃｕ：９９．９０質量％  以上）  、１２２１のりん脱酸銅２  種（Ｐ：０．００４〜０．０４０  質量％  、Ｃｕ：９９．７５質量％  以上）  などが例示される。これらのりん脱酸銅を小径製品銅管のグレードに合わせて、適宜選択して用いる。
【００３９】
次に、本発明銅管のヘアピン曲げ加工方法について、以下に説明する。前提となる曲げ加工機としては、図４（ａ）に銅管の曲げ加工初期の状態を模式的に示すように、この種用途に汎用されるドローベンダーを用い、合わせて、任意の形状を持つ心金を用いることが好ましい。このドローベンダーによる曲げ加工方法は、通常、回転引き曲げ法と呼ばれる。そして、管の断面形状を維持するために、管内に砲弾型あるいは首振り型、ナイフ形などの心金を挿入し、曲げ加工  （ベンディング）  ダイ６  、把持  （クランプ）  ダイ７  、供給  （フィーディング）  ダイ８  との共動で、銅管１  を曲げ加工する。この際、管材は、曲げ加工に追従して図中矢印方向に移動する。
【００４０】
具体的には、図４（ａ）に示す通り、銅管１  内に、球頭の首振り式心金５  を設けた中子  （マンドレル）４を挿入した上で、クランプダイ７  で銅管１  をクランプした後、ベンディングダイ６  を回転させ、この回転に沿って銅管１  の曲げ加工がされる。図４（ａ）において、θは曲げ角度、Ｒは曲げ中心半径  （曲げ内側半径）  、Ｄは銅管１  の外径、２  は銅管１  のヘアピン曲げ部分、１ａ、１ｂは銅管直線部、を各々示している。
【００４１】
ここで、本発明銅管のヘアピン曲げ部のように、ヘアピン曲げの終わり乃至後期である銅管曲げ部分２ｂの平均曲げ半径Ｒ０を大きく、ヘアピン曲げ加工が開始される側である銅管曲げ部分２ａの平均曲げ半径Ｒｉを小さくするためには、図４（ｂ）に示すようなベンディングダイを用いる。すなわち、図４（ｂ）に示すように、ベンディングダイ６  の最内側形状を、円弧状のインボリュート曲線で示すように、曲げ開始側の平均曲げ半径であるＲｉと、曲げ終了側の平均曲げ半径であるＲ０とを、Ｒ０＞Ｒｉとして設定  （設計）  する。ベンディングダイの最内側形状曲げ半径は、図４（ｂ）に示すように、各々一定値のＲ０とＲｉとせずとも、上記したＲ０とＲｉとの許容範囲内で、曲げ中心からの角度に応じて連続的に曲げ半径を変化させても良いし、違う曲げ半径を段階的に形成しても良い。
【００４２】
本発明の曲げ加工方法では、このようなベンディングダイを用いて、従来の曲げ中心半径Ｒを一定とした曲げ加工方法と同様、図４（ａ）に示したように、クランプダイ７  で銅管１  をクランプした後、ベンディングダイ６  を回転させて行う。この際、上記最内側形状のＲｉとＲ０とを変えたベンディングダイ６  と、銅管１  との接触状態を一定に保つためは、図４（ｂ）に示すように、ベンディングダイ６  の回転中心を、送りダイの位置を変えるなどして、偏心乃至移動させる必要がある。
【００４３】
この際、ベンディングダイ６  の回転中心の移動は、ベンディングダイに設定したＲｉとＲ０との変化に応じて、機械的に移動させても良いし、ベンディングダイに加わる圧力あるいは感覚を検出し、これらを一定に制御しても良い。逆にベンディングダイ６  の回転中心は固定したまま、管を保持している送りダイおよび心金位置を動かしても良い。これらについては装置やスペースの制約などにより、適した方法を選択する。
【００４４】
また、このようなベンディングダイに異なるＲｉとＲ０とを設定せずとも、上記曲げ終了側の平均曲げ半径であるＲ０を有するベンディングダイで一定角度曲げ加工後、曲げ開始側の平均曲げ半径であるＲｉ（Ｒ０  ＞Ｒｉ）  を有する別のベンディングダイでヘアピン曲げ加工して、本発明の平均曲げ半径が異なるヘアピン曲げ銅管としても良い。
【００４５】
なお、心金（中子）４の大きさ、心金４と銅管１とのクリアランスＣ、心金位置も、曲げ加工後のしわ、断面変形の発生に影響するので、本発明においても、従来技術と同様に、しわ、断面変形が起こらない心金の条件を設定する。
【００４６】
【実施例】
以下に、ＦＥＭ  解析によって、本発明例と、ヘアピン曲げ部を同一曲げ半径Ｒ  とした従来例とで、ヘアピン曲げ部の曲げ内側でのしわ発生状態を比較した結果を、図５  を用いて説明する。図５  は、ＦＥＭ  解析による曲げ加工された銅管ヘアピン曲げ部を示し。図５（ａ）が本発明例のヘアピン曲げ部、図５（ｂ）が従来例のヘアピン曲げ部を示す。なお、図５（ａ）、（ｂ）  は、銅管の上下  （ヘアピン曲げ加工が終了される側である曲げ部分２ｂ、ヘアピン曲げ加工が開始される側である他方の曲げ部分２ａ）  が、前記図１  と逆になっている。
【００４７】
この図５（ａ）と図５（ｂ）とのＦＥＭ  解析結果の対比から明らかな通り、図５（ａ）の本発明例のヘアピン曲げ部では、しわＡ  の発生が大きく抑制されており、銅管の曲げ内側（  表面）  にしわＡ  は殆ど発生していない。これに対し、図５（ｂ）の従来例のヘアピン曲げ部では、銅管の曲げ内側  （表面）  に、大きく多数のしわＡ  が発生している。
【００４８】
このＦＥＭ  解析の条件としては、図４（ａ）に示したドローベンダーによる曲げ加工方法を用い、本発明例は、図４（ｂ）に示したように、ベンディングダイ６  の最内側形状を、曲げ開始側の平均曲げ半径であるＲｉを一定の８．５ｍｍ  、曲げ終了側の平均曲げ半径Ｒ０を一定の１０．０ｍｍとし、Ｒ０＞Ｒｉとして設定した。一方、従来例の同一曲げ半径Ｒ  は一定の９．２５ｍｍとした。また、前提となる銅管条件は、前記Ｃ１２０１  のりん脱酸銅１Ａ種からなる銅管であって、肉厚０．２ｍｍ  、外径Ｄ  がΦ１０ｍｍ以下のΦ７ｍｍ  、曲げピッチｔ  が４０ｍｍ以下の３２．５ｍｍ、心金４と銅管１とのクリアランスＣを０．１ｍｍ、とした。
【００４９】
したがって、このこのＦＥＭ  解析の結果からは、銅管の外径Ｄ  がΦ１０ｍｍ以下であり、曲げピッチｔ  が４０ｍｍ以下であっても、本発明は、銅管のヘアピン曲げ部分の曲げ内側に発生するしわ発生を抑制し、かつ銅管を破断させることなく曲げ加工可能であることが分かる。
【００５０】
【発明の効果】
本発明によれば、銅管の外径がΦ１０ｍｍ以下であり、曲げピッチが４０ｍｍ以下であっても、ヘアピン曲げ部のしわが抑制された小径ヘアピン曲げ銅管と、その銅管のヘアピン曲げ加工方法を提供できる。また、本発明ヘアピン曲げ銅管では、平均曲げ半径が異なるヘアピン曲げ部となるものの、銅管の内径には変化が無く、内部を通過する冷媒や熱媒の流通には何ら影響はなく、エアコン等において、小型化、軽量化および伝熱性能向上への悪影響は一切ない。そして、却って、ヘアピン曲げ部のしわの発生の抑制による、銅管内部を通過する冷媒や熱媒の流通への悪影響が無くなり、エアコン等において、小型化、軽量化および伝熱性能の向上が図れる利点が大きい。
【図面の簡単な説明】
【図１】本発明ヘアピン曲げ銅管の一例を示す正面図である。
【図２】銅管のヘアピン曲げ加工の際の曲げ部分の状況を示し、図２  （ａ）  は曲げの初期、図２  （ｂ）  は曲げの終わりを各々示す、正面図である。
【図３】ヘアピン曲げ加工の際の銅管の曲げ角度と、銅管の曲げ内側部分に与えるひずみ量との関係を示す、説明図である。
【図４】本発明におけるドローベンダーによる銅管の曲げ加工を模式的に示し、図４（ａ）は曲げ加工の初期の状態、図４（ｂ）は、ベンディングダイ形状を各々示す断面図である。
【図５】ＦＥＭ  解析したヘアピン曲げ銅管を示し、図５（ａ）は本発明例、図５（ｂ）は従来例を各々示す説明図である。
【図６】ヘアピン曲げ銅管が用いられる一般的な熱交換器を示す斜視図である。
【符号の説明】
１：銅管、２：ヘアピン曲げ部、１ａ、１ｂ：  銅管直線部、
２ａ：ヘアピン曲げ加工が開始される側である曲げ部分、
２ｂ：ヘアピン曲げ加工が終了される側である曲げ部分、
Ｒ０：曲げ部分２ｂの平均曲げ半径、Ｒｉ：  曲げ部分２ａの平均曲げ半径、
３：  曲げ内側、
【図１】
2004322141.tif 000003
【図２】
2004322141.tif 000004
【図３】
2004322141.tif 000005
【図４】
2004322141.tif 000006
【図５】
2004322141.tif 000007
【図６】
2004322141.tif 000008